"下式Iの環状エステル化合物と、熱可塑性樹脂と、着色剤と、主溶媒とを含んでなる、被記録面がプラスチックフィルムであるインクジェット記録媒体用インク組成物であって、熱可塑性樹脂がインク組成物中に分散されてなる、インク組成物:[式中、Rは、直鎖状もしくは分岐鎖状の、C2~12の飽和炭化水素鎖を表し、かつXは、-CH2-または-O-を表す]。下式IIの環状エーテル化合物をさらに含んでなる、請求項1に記載のインク組成物:[式中、R’は、直鎖状もしくは分岐鎖状のC2~12の飽和炭化水素鎖、または直鎖状もしくは分岐鎖状のC2~12の飽和エーテル鎖を表す]。着色剤が、顔料であって、顔料がインク組成物中に分散されてなる、請求項1または2に記載のインク組成物。主溶媒が水である、請求項1~3のいずれか一項に記載のインク組成物。式I中、Rが、直鎖状もしくは分岐鎖状のC2~5の飽和炭化水素基を表す、請求項1~4のいずれか一項に記載のインク組成物。環状エステル化合物が、γ-ブチロラクトン、ε-カプロラクトン、炭酸プロピレン、および炭酸エチレンからなる群より選択される、請求項1~5のいずれか一項に記載のインク組成物。式II中、R’が、直鎖状もしくは分岐鎖状のC2~5の飽和炭化水素基、または、直鎖状もしくは分岐鎖状のC2~5の飽和エーテル鎖を表す、請求項2~6のいずれか一項に記載のインク組成物。環状エーテル化合物が、テトラヒドロフラン、1,4-ジオキサン、および、2-メチルテトラヒドロフランからなる群より選択される、請求項2~7のいずれか一項に記載のインク組成物。界面活性剤および/または低表面張力有機溶剤をさらに含んでなる、請求項1~8のいずれか一項に記載のインク組成物。界面活性剤をさらに含んでなるか、または、界面活性剤および低表面張力有機溶剤をさらに含んでなる、請求項9に記載のインク組成物。界面活性剤が、アセチレングリコール系界面活性剤である、請求項9または10に記載のインク組成物。低表面張力有機溶剤が、ジエチレングリコールモノブチルエーテル、または、トリエチレングリコールモノブチルエーテルである、請求項9~11のいずれか一項に記載のインク組成物。湿潤剤をさらに含んでなる、請求項1~12のいずれか一項に記載に記載のインク組成物。環状エステル化合物の含有量が0.1~10.0重量であり、環状エーテル化合物の含有量が0.1~10.0重量であり、かつ熱可塑性樹脂の含有量が固形分換算で0.1~15.0重量である、請求項2~13のいずれか一項に記載のインク組成物。インクジェット記録方法により記録媒体に塗布される、請求項1~14のいずれか一項に記載のインク組成物。被記録面がプラスチックフィルムである記録媒体に、インク組成物の液滴を吐出させ、被記録面に付着させて印刷を行うインクジェット記録方法であって、インク組成物が、請求項1~14のいずれか一項に記載のインク組成物であることを特徴とする、インクジェット記録方法。被記録面に付着させたインク組成物を加熱して樹脂被膜を形成させる加熱工程をさらに含んでなる、請求項16に記載の方法。加熱工程の加熱処理を、ヒーター加熱または温風乾燥により行う、請求項17に記載の方法。請求項16~18のいずれか一項に記載の方法によって印刷された、記録物。以下本発明を以下の実施例によって詳細に説明するが、本発明はこれらに限定されるものではない。インク組成物の調製インク組成物1~7を下記の組成にしたがってそれぞれ調製した。インク組成物1:γ-ブチロラクトン2.0重量テトラヒドロフラン3.0重量C.I.ピグメントイエロー2.0重量スチレン-アクリル酸共重合体熱可塑性樹脂1.0重量固形分ジエチレングリコール4.0重量ジエチレングリコールモノブチルエーテル3.0重量サーフィノール4651.0重量純水残りインク組成物2:γ-ブチロラクトン2.0重量1,4-ジオキサン3.0重量C.I.ピグメントイエロー2.0重量スチレン-アクリル酸共重合体熱可塑性樹脂1.0重量固形分ジエチレングリコール4.0重量ジエチレングリコールモノブチルエーテル3.0重量サーフィノール4651.0重量純水残りインク組成物3:炭酸プロピレン2.0重量テトラヒドロフラン3.0重量C.I.ピグメントイエロー742.0重量スチレン-アクリル酸共重合体熱可塑性樹脂1.0重量固形分ジエチレングリコール4.0重量ジエチレングリコールモノブチルエーテル3.0重量サーフィノール4651.0重量純水残りインク組成物4:炭酸プロピレン2.0重量1,4-ジオキサン3.0重量C.I.ピグメントイエロー742.0重量スチレン-アクリル酸共重合体熱可塑性樹脂1.0重量固形分ジエチレングリコール4.0重量ジエチレングリコールモノブチルエーテル3.0重量サーフィノール4651.0重量純水残りインク組成物5比較例:γ-ブチロラクトン2.0重量C.I.ピグメントイエロー742.0重量スチレン-アクリル酸共重合体熱可塑性樹脂1.0重量固形分ジエチレングリコール4.0重量ジエチレングリコールモノブチルエーテル3.0重量サーフィノール4651.0重量純水残りインク組成物6比較例:テトラヒドロフラン3.0重量C.I.ピグメントイエロー742.0重量スチレン-アクリル酸共重合体熱可塑性樹脂1.0重量固形分ジエチレングリコール4.0重量ジエチレングリコールモノブチルエーテル3.0重量サーフィノール4651.0重量純水残りインク組成物7比較例:C.I.ピグメントイエロー742.0重量スチレン-アクリル酸共重合体熱可塑性樹脂1.0重量固形分ジエチレングリコール4.0重量ジエチレングリコールモノブチルエーテル3.0重量サーフィノール4651.0重量純水残り評価試験印刷サンプルの作成:前記で実施例および比較例として調製した各インク組成物を用いて印刷サンプルを作成した。具体的には、インク組成物を充填したインクジェットプリンタTM-J8000;セイコーエプソン株式会社製を用いて、インクジェット印刷専用の表面処理を施していない軟質塩化ビニルフィルムスコッチカルフィルム;住友スリーエム株式会社製に100dutyパターンを印刷した。印刷サンプルは60°C、相対湿度20の恒温槽で1時間、さらに室温で1日乾燥した後、下記評価試験を行った。サンプルの評価:評価1:密着性粘着テープセロテープNo.252;積水化学工業株式会社製を印刷サンプルの印刷部に貼り、指で2ないし3回擦った後に粘着テープを引き剥がした。その部分の印刷部の状態を目視で観察した。その結果を次の基準で評価した。A:塩化ビニルフィルムからのインク着色剤の剥離が全く無い。B:塩化ビニルフィルムからインク着色剤の一部が剥離する。C:塩化ビニルフィルムからインク着色剤が完全に剥離している。評価2:耐水性印刷サンプルの印刷部に水道水を1滴付着させて1分間放置し、その後ガーゼで水滴を拭き取った。拭き取った後の印刷部およびガーゼの状態を目視で観察した。その結果を次の基準で評価した。A:塩化ビニルフィルムからのインク着色剤の剥離が全く無く、ガーゼも着色しない。B:塩化ビニルフィルムからインク着色剤の一部が剥離し、ガーゼが着色している。C:塩化ビニルフィルムからインク着色剤が完全に剥離し、ガーゼが着色している。結果は下記表1に示されるとおりであった。"